(57)【要約】      （修正有）【課題】耐光性が向上した光書込型表示媒体及び光書込型表示装置を提供する。【解決手段】光書込型表示媒体１００は、光透過性を有する一対の電極２，８と、一対の電極２，８間に設けられ、書込光照射側から順に下部電荷発生層３Ｃ／電荷輸送層３Ｂ／上部電荷発生層３Ａの積層構造を有する光スイッチング層３と、電極８と上部電荷発生層３Ａとの間に設けられ、メモリ性を有する表示層７とを備えた光変調素子１００Ａと、光変調素子１００Ａの書込光照射側とは逆側に積層され、一対の電極１２，１８と光スイッチング層１３と表示層１７Ａ，１７Ｂとを備えた光変調素子１００Ｂとを含んで構成され、書込光を透過し、３００ｎｍ以上４２０ｎｍ以下の全波長域における吸光度が１以上である外部遮光層１０が、光変調素子１００Ａの光変調素子１００Ｂの積層面とは逆側に設けられている。【選択図】図１
2011053482.tif 000002
【特許請求の範囲】
【請求項１】
光透過性を有する第１の一対電極と、
前記第１の一対電極間に設けられ、第１の波長域で照射される書込光の強度に応じて抵抗値を変化させる第１の光スイッチング層と、
前記第１の一対電極の一方の電極と前記第１の光スイッチング層との間に設けられ、第１の読出光を反射する第１の表示層と、を備えた第１の光変調素子と、
前記第１の光変調素子の前記表示層側に積層され、光透過性を有する第２の一対電極と、
前記第２の一対電極間に設けられ、前記第１の波長域とは異なる第２の波長域で照射される書込光の強度に応じて抵抗値を変化させる第２の光スイッチング層と、
前記第２の一対電極の一方の電極と前記第２の光スイッチング層との間に設けられ、第２の読出光を反射する第２の表示層と、を備えた第２の光変調素子と、
前記第１の光変調素子の前記第２の光変調素子の積層面とは逆側に設けられ、前記第１の波長域の書込光及び前記第２の波長域の書込光を透過し、３００ｎｍ以上４２０ｎｍ以下の全波長域における吸光度が１以上である遮光層と、
を備えたことを特徴とする光書込型表示媒体。
【請求項２】
前記遮光層が、３００ｎｍ以上４３５ｎｍ以下の全波長域における吸光度が１以上である遮光層であることを特徴とする請求項１に記載の光書込型表示媒体。
【請求項３】
前記第２の書込光は、４４０ｎｍ以上４８０ｎｍ以下の波長の光であることを特徴とする請求項１又は請求項２に記載の光書込型表示媒体。
【請求項４】
前記第１の表示層及び前記第２の表示層は、メモリ性を有する表示層であることを特徴とする請求項１〜３のいずれか１項に記載の光書込型表示媒体。
【請求項５】
前記第１の光変調素子は、書込光照射側から順に下部電荷発生層／電荷輸送層／上部電荷発生層の積層構造を有する光スイッチング層を有し、
前記上部電荷発生層及び前記下部電荷発生層は、フタロシアニン顔料を含み、前記電荷輸送層は、下記一般式（１）で示されるスチルベン化合物を含むことを特徴とする請求項１〜４のいずれか１項に記載の光書込型表示媒体。
【化１】
2011053482.tif 000008
（一般式（１）中、Ｒ１〜Ｒ４はそれぞれ独立に水素原子、メチル基、又はエチル基を表す。）
【請求項６】
前記スチルベン化合物が、下記一般式（２）で示されるスチルベン化合物であることを特徴とする請求項５に記載の光書込型表示媒体。
【化２】
2011053482.tif 000009
（一般式（２）中、Ｒ１〜Ｒ４はそれぞれ独立に水素原子、メチル基、又はエチル基を表す。）
【請求項７】
前記スチルベン化合物が、下記構造式（III−１）、（III−２）及び（III−３）で示されるスチルベン化合物より選ばれる少なくとも１種以上のスチルベン化合物であることを特徴とする請求項６に記載の光書込型表示媒体。
【化３】
2011053482.tif 000010
【請求項８】
前記下部電荷発生層に含まれる前記フタロシアニン顔料が、（１）Ｘ線回折スペクトルにおけるブラッグ角(2θ±0.2°)がi）7.4°、16.6°、25.5°及び28.3°、ii）6.8°、17.3°、23.6°及び26.9°、又はiii）8.7°〜9.2°、17.6°、24.0°、27.4°及び28.8°に回折ピークを有する結晶構造のクロロガリウムフタロシアニン、（２）Ｘ線回折スペクトルにおけるブラッグ角(2θ±0.2°)がi）7.5°、9.9°、12.5°16.3°、18.6°、25.1°及び28.3°ii）7.7°、16.5°、25.1°及び26.6°、iii）7.9°、16.5°、24.4°及び27.6°、iv）7.0°、7.5°、10.5°、11.7°、12.7°、17.3°、18.1°、24.5°、26.2°及び27.1°、v）6.8°、12.8°、15.8°及び26.0°、又はvi）7.4°、9.9°、25.0°、26.2°及び28.2°に回折ピークを有する結晶構造のヒドロキシガリウムフタロシアニン、及び（３）Ｘ線回折スペクトルにおけるブラッグ角（2θ±0.2°）がi）9.3°及び26.3°、又はii）9.5°、9.7°、11.7°、15.0°、23.5°、24.1°、及び27.3°に回折ピークを有する結晶構造のチタニルフタロシアニンの群より選ばれるフタロシアニン顔料であることを特徴とする請求項５〜７のいずれか１項に記載の光書込型表示媒体。
【請求項９】
前記上部電荷発生層に含まれる前記フタロシアニン顔料が、（１）前記クロロガリウムフタロシアニンのいずれか１種以上、（２）前記ヒドロキシガリウムフタロシアニンのいずれか１種以上、及び／又は（３）前記チタニルフタロシアニンのいずれか１種以上であることを特徴とする請求項８に記載の光書込型表示媒体。
【請求項１０】
請求項１〜９のいずれか１項に記載の光書込型表示媒体と、
前記表示媒体に光書込みを行う書込装置とを備えることを特徴とする光書込型表示装置。
【発明の詳細な説明】
【技術分野】
【０００１】
本発明は、光書込型表示媒体及び光書込型表示装置に関する。
【背景技術】
【０００２】
従来の光書込型表示装置としては、例えば、光アドレス型表示媒体に画像を書き込むための光アドレス型表示媒体の書き込み装置であって、前記光アドレス型表示媒体の書き込み側の面にアドレス光を照射する露光手段と、前記アドレス光の進行方向に対して、その短辺の傾斜が略平行になるように配された細長の板状体が複数配列してなるルーバー状で、前記光アドレス型表示媒体の書き込み側の面に着脱自在な外光遮断部材と、を備えることを特徴とする光アドレス型表示媒体の書き込み装置が知られている（特許文献１参照）。
【０００３】
特許文献１には、外光の存在下であってもそれに影響されること無く、形成される表示画像において良好なコントラストを得ることができる光アドレス型表示媒体の書き込み方法およびそれに用いるに適した部材、並びに書き込み装置を提供することを目的とする旨が記載されている。
【０００４】
また、従来の光書込型表示媒体及び光書込型表示装置としては、例えば、基板上に少なくとも、電極層、下部電荷発生層、電荷輸送層、および上部電荷発生層を順次積層した、交流電界あるいは交流電流により駆動される機能素子のスイッチングを行うための光スイッチング素子であって、前記下部電荷発生層および上部電荷発生層の少なくとも上部電荷発生層の電荷発生材が、Ｘ線回折スペクトルにおけるブラッグ角で表わされる、特定の結晶構造を有するクロロガリウムフタロシアニン、ヒドロキシガリウムフタロシアニンおよびチタニルフタロシアニンである光スイッチング素子と、機能素子（表示素子）とを結合した光書込型表示媒体及び当該表示媒体を備えた光書込型表示装置が知られている（特許文献２参照）。
【０００５】
特許文献２には、光感度が大きい光スイッチング素子を提供することを目的とする旨が記載されている。
【先行技術文献】
【特許文献】
【０００６】
【特許文献１】特開２００７−３０４１８７号公報
【特許文献２】特開２００２−１８９２００号公報
【発明の概要】
【発明が解決しようとする課題】
【０００７】
本発明の目的は、後に記載する３００ｎｍ以上４２０ｎｍ以下の全波長域における吸光度が１以上である遮光層が設けられておらず、太陽光に晒される環境下における使用が出来ない場合に比して、耐光性が向上した光書込型表示媒体及び光書込型表示装置を提供することにある。
【課題を解決するための手段】
【０００８】
［１］光透過性を有する第１の一対電極と、
前記第１の一対電極間に設けられ、第１の波長域で照射される書込光の強度に応じて抵抗値を変化させる第１の光スイッチング層と、
前記第１の一対電極の一方の電極と前記第１の光スイッチング層との間に設けられ、第１の読出光を反射する第１の表示層と、を備えた第１の光変調素子と、
前記第１の光変調素子の前記表示層側に積層され、光透過性を有する第２の一対電極と、
前記第２の一対電極間に設けられ、前記第１の波長域とは異なる第２の波長域で照射される書込光の強度に応じて抵抗値を変化させる第２の光スイッチング層と、
前記第２の一対電極の一方の電極と前記第２の光スイッチング層との間に設けられ、第２の読出光を反射する第２の表示層と、を備えた第２の光変調素子と、
前記第１の光変調素子の前記第２の光変調素子の積層面とは逆側に設けられ、前記第１の波長域の書込光及び前記第２の波長域の書込光を透過し、３００ｎｍ以上４２０ｎｍ以下の全波長域における吸光度が１以上である遮光層と、
を備えたことを特徴とする光書込型表示媒体。
【０００９】
［２］前記遮光層が、３００ｎｍ以上４３５ｎｍ以下の全波長域における吸光度が１以上である遮光層であることを特徴とする前記［１］に記載の光書込型表示媒体。
【００１０】
［３］前記第２の書込光は、４４０ｎｍ以上４８０ｎｍ以下の波長の光であることを特徴とする前記［１］又は前記［２］に記載の光書込型表示媒体。
【００１１】
［４］前記第１の表示層及び前記第２の表示層は、メモリ性を有する表示層であることを特徴とする前記［１］〜［３］のいずれか１つに記載の光書込型表示媒体。
【００１２】
［５］前記第１の光変調素子は、書込光照射側から順に下部電荷発生層／電荷輸送層／上部電荷発生層の積層構造を有する光スイッチング層を有し、
前記上部電荷発生層及び前記下部電荷発生層は、フタロシアニン顔料を含み、前記電荷輸送層は、下記一般式（１）で示されるスチルベン化合物を含むことを特徴とする前記［１］〜［４］のいずれか１つに記載の光書込型表示媒体。
【化１】
2011053482.tif 000003
（一般式（１）中、Ｒ１〜Ｒ４はそれぞれ独立に水素原子、メチル基、又はエチル基を表す。）
［６］前記スチルベン化合物が、下記一般式（２）で示されるスチルベン化合物であることを特徴とする前記［５］に記載の光書込型表示媒体。
【化２】
2011053482.tif 000004
（一般式（２）中、Ｒ１〜Ｒ４はそれぞれ独立に水素原子、メチル基、又はエチル基を表す。）
［７］前記スチルベン化合物が、下記構造式（III−１）、（III−２）及び（III−３）で示されるスチルベン化合物より選ばれる少なくとも１種以上のスチルベン化合物であることを特徴とする前記［６］に記載の光書込型表示媒体。
【化３】
2011053482.tif 000005
【００１３】
［８］前記下部電荷発生層に含まれる前記フタロシアニン顔料が、（１）Ｘ線回折スペクトルにおけるブラッグ角(2θ±0.2°)がi）7.4°、16.6°、25.5°及び28.3°、ii）6.8°、17.3°、23.6°及び26.9°、又はiii）8.7°〜9.2°、17.6°、24.0°、27.4°及び28.8°に回折ピークを有する結晶構造のクロロガリウムフタロシアニン、（２）Ｘ線回折スペクトルにおけるブラッグ角(2θ±0.2°)がi）7.5°、9.9°、12.5°16.3°、18.6°、25.1°及び28.3°ii）7.7°、16.5°、25.1°及び26.6°、iii）7.9°、16.5°、24.4°及び27.6°、iv）7.0°、7.5°、10.5°、11.7°、12.7°、17.3°、18.1°、24.5°、26.2°及び27.1°、v）6.8°、12.8°、15.8°及び26.0°、又はvi）7.4°、9.9°、25.0°、26.2°及び28.2°に回折ピークを有する結晶構造のヒドロキシガリウムフタロシアニン、及び/又は（３）Ｘ線回折スペクトルにおけるブラッグ角(2θ±0.2°)がi）9.3°及び26.3°、又はii）9.5°、9.7°、11.7°、15.0°、23.5°、24.1°、及び27.3°に回折ピークを有する結晶構造のチタニルフタロシアニンの群より選ばれる１種以上のフタロシアニン顔料であることを特徴とする前記［５］〜［７］のいずれか１つに記載の光書込型表示媒体。
【００１４】
［９］前記上部電荷発生層に含まれる前記フタロシアニン顔料が、（１）前記クロロガリウムフタロシアニンのいずれか１種以上、（２）前記ヒドロキシガリウムフタロシアニンのいずれか１種以上、及び／又は（３）前記チタニルフタロシアニンのいずれか１種以上であることを特徴とする前記［８］に記載の光書込型表示媒体。
【００１５】
［１０］前記［１］〜［９］のいずれか１つに記載の光書込型表示媒体と、
前記表示媒体に光書込みを行う書込装置とを備えることを特徴とする光書込型表示装置。
【発明の効果】
【００１６】
請求項１〜４に係る発明によれば、３００ｎｍ以上４２０ｎｍ以下の全波長域における吸光度が１以上である上記遮光層が設けられておらず、太陽光に晒される環境下における使用が出来ない場合に比して、耐光性が向上した光書込型表示媒体を提供することができる。
【００１７】
請求項５〜９に係る発明によれば、請求項１〜４に係る発明よりも更に優れた耐光性を有する光書込型表示媒体を提供することができる。
【００１８】
請求項１０に係る発明によれば、３００ｎｍ以上４２０ｎｍ以下の全波長域における吸光度が１以上である上記遮光層が設けられておらず、太陽光に晒される環境下における使用が出来ない場合に比して、耐光性が向上した光書込型表示装置を提供することができる。
【図面の簡単な説明】
【００１９】
【図１】本発明の実施の形態に係る光書込型表示媒体の構成例を示す概略図である。
【図２】本発明の実施の形態に係る光書込型表示装置の構成例を示す概略図である。
【図３】耐光性に関する評価結果を示す図であり、（ａ）は実施例１及び（ｂ）は比較例１の評価結果を示す図である。
【図４】耐光性に関する評価結果を示す図であり、（ａ）は実施例２及び（ｂ）は比較例２の評価結果を示す図である。
【発明を実施するための形態】
【００２０】
（光書込型表示媒体の構成）
図１は、本発明の実施の形態に係る光書込型表示媒体の構成例を示す概略図である。
【００２１】
本発明の実施の形態に係る光書込型表示媒体１００は、光照射側から順に、外部遮光層１０、基板１、電極２、光スイッチング層３（下部電荷発生層３Ｃ／電荷輸送層３Ｂ／上部電荷発生層３Ａ）、内部遮光層５、接着層６、表示層７、電極８、及び基板９を有する光変調素子１００Ａと、基板１１、電極１２、光スイッチング層１３（下部電荷発生層１３Ｃ／電荷輸送層１３Ｂ／上部電荷発生層１３Ａ）、内部遮光層１５Ｂ、接着層１６、表示層１７Ｂ、内部遮光層１５Ａ、表示層１７Ａ、電極１８、及び基板１９を有する光変調素子１００Ｂとが積層されて構成されている。場合によっては、光スイッチング層を保護したり、密着性を向上させる目的で、光スイッチング層３と内部遮光層５の間、及び光スイッチング層１３と内部遮光層１５Ｂの間に隔離層４，１４を設けてもかまわない。また、内部遮光層５，１５Ｂは、基本的に光スイッチング層と表示層の間に設けてあればよく、それぞれ、接着層６と表示層７との間、および接着層１６と表示層１７Ｂの間に設けてあってもかまわない。以下、光書込型表示媒体１００の各部の構成について説明する。なお、「光照射」とは、特に断らない限り、「書込光の照射」を意味する。
【００２２】
（外部遮光層１０）
外部遮光層１０は、光変調素子１００Ａの光変調素子１００Ｂが積層された面とは逆側、すなわち、基板１の外側に設けられる。
【００２３】
外部遮光層１０は、光書込型表示媒体１００の光照射側（図１中、基板１側）から表示媒体１００に照射される光のうち、書込みに用いられる波長以外の波長、例えば、外光や太陽光などの光を吸収し、媒体へのダメージを抑制する目的で設けられる。このため、外部遮光層１０には、書込光を透過（望ましくは透過率８０％以上）し、書込みに利用されない光については遮光する材料を使用することが望ましい。特に光エネルギーの高い、短波長の光について、遮光することが高い効果が得られることから望ましい。本実施の形態においては、光スイッチング層１３を駆動するため書込光として、４４０ｎｍ以上４８０ｎｍ以下の波長域の書込光を使用するため、これより短波長域である３００ｎｍ以上４２０ｎｍ以下の全波長領域（望ましくは３００ｎｍ以上４３５ｎｍ以下の全波長領域）について、吸光度１以上（望ましくは２以上、より望ましくは３以上、更に望ましくは４以上、最も望ましくは５以上）の遮光性能を有することが望ましい。これにより、３００ｎｍ以上４２０ｎｍ以下の全波長領域（望ましくは３００ｎｍ以上４３５ｎｍ以下の全波長領域）の光が光スイッチング層に照射されることが抑制され、効果が得られる。
【００２４】
外部遮光層１０には、顔料や染料を分散した樹脂が利用され、例えば、非水溶性の樹脂液に顔料を分散した塗液を塗布乾燥して形成される。この様な材料としては、外部遮光層１０として要求される遮光性能を満たすように、上記３００ｎｍ以上４２０ｎｍ以下（望ましくは３００ｎｍ以上４３５ｎｍ以下）の波長の光について上記遮光性能を示すものであればよく、無機顔料、有機顔料、染料等が挙げられる。これらは、単一で用いても、２種以上を混合して用いても構わない。
【００２５】
外部遮光層１０に用いられる樹脂としては、製造性や基板１との密着性が良好なことからから、非水溶性樹脂が好ましく、アルキド（フタル酸）樹脂、塩化ビニル樹脂、塩化ビニリデン樹脂、不飽和ポリエステル樹脂、メラミン樹脂、尿素樹脂、フェノール樹脂、アクリル樹脂、ポリウレタン樹脂、酢酸ビニル樹脂、エポキシ樹脂、セルロース、シリコーン樹脂、ブチラール樹脂などの樹脂が利用できる。添加物として、ポリイソシアネートなどの硬化剤や増粘剤などを含んでいてもよい。
【００２６】
外部遮光層１０の形成方法としては、スクリーン印刷、凸版印刷、凹版印刷、平板印刷、フレクソ印刷などの印刷法や、スピンコート法、バーコート法、ディップコート法、ロールコート法、ナイフコート法、ダイコート法などの塗布法が用いられる。塗布法においては、上記顔料を上記樹脂とともに適当な溶剤に分散又は溶解させて調整した塗布液を用いればよい。
【００２７】
外部遮光層１０の層厚は、上記遮光性能を示せば特に限定されないが、表示媒体１００の携帯性や可撓性を損なわない範囲であることが望ましく、例えば、１μｍ以上５０μｍ以下とすることが望ましく、５μｍ以上２０μｍ以下とすることがより望ましい。
【００２８】
（基板１，９，１１，１９）
基板１、基板９、基板１１及び基板１９は、各層を基板間に保持し、表示媒体１００の構造を維持する。これらの基板は、必ずしも設ける必要はないが、表示媒体１００の形状保持や表面保護のために設けることが望ましい。基板９と基板１１とは、共通の１枚の基板としてもよい。
【００２９】
基板１、基板９及び基板１１は、書込光を透過することができる光透過性の材料からなる。具体的には、ガラス、セラミック、トリアセチルセルロース、ポリエチレンテレフタレート（ＰＥＴ）、ポリカーボネート（ＰＣ）、ポリエチレン、ポリスチレン、ポリイミド、ポリエーテルスルホン（ＰＥＳ）等からなる基板が用いられる。フレキシブル性、成形容易性、コストの点などからＰＥＴ等からなるシート又はフィルムを用いることが望ましい。
【００３０】
基板１９は、基板１と同様の材料からなるが、表示の妨げとならないよう可視領域の光を実質的に透過（透過率８０％以上）する透明性を有するガラスやＰＥＴ等を用いることが望ましい。
【００３１】
これらの基板の厚みとしては、５０μｍ以上５００μｍ以下の範囲が好適である。
【００３２】
（電極２，８，１２，１８）
電極２及び電極８、並びに電極１２及び電極１８は、図示していない給電端子を介して印加された電圧を、電極２，８間、及び電極１２，１８間に設けられた各層へ印加するための部材であり、導電性を有する材料からなる。
【００３３】
電極２、電極８及び電極１２は、書込光を透過することができる光透過性の材料からなる。具体的には、酸化インジウム錫（ＩＴＯ）膜、金（Ａｕ）、酸化錫（ＳｎＯ２）、アルミニウム（Ａｌ）、銅（Ｃｕ）等の導電性金属酸化物や、ポリピロール等の導電性高分子が用いられ、ＩＴＯ膜を用いることが望ましい。
【００３４】
電極１８は、電極２、電極８及び電極１２と同様の材料からなるが、表示の妨げとならないよう可視領域の光を透過する透明性を有するＩＴＯ膜を用いることが望ましい。
【００３５】
これらの電極の厚みは特に限定されないが、１０ｎｍ以上１０μｍ以下の範囲が好適である。これらの電極は、前述の基板上に、蒸着、スパッタリング等により形成することができる。
【００３６】
（光スイッチング層３，１３）
光スイッチング層３，１３は、それぞれ一対の電極間に設けられ、電荷発生層及び電荷輸送層を含む複層型の光スイッチング層又は電荷発生能及び電荷輸送能を有する単層型の光スイッチング層の構成を有する。例えば、電荷発生層／電荷輸送層の積層構造等を持つ光スイッチング構造や、電荷発生層／電荷輸送層／電荷発生層／電荷輸送層／電荷発生層の積層構造等を持つ光スイッチング構造とすることもできる。
【００３７】
光スイッチング層３，１３は、図１に示すように、書込光照射側から順に、下部電荷発生層３Ｃ，１３Ｃ、電荷輸送層３Ｂ，１３Ｂ、上部電荷発生層３Ａ，１３Ａが積層された構造とすることが望ましい。
【００３８】
光スイッチング層３，１３は、書込光の照射強度に応じてインピーダンス特性が変化することにより、該書込光の照射強度分布に応じた電気的特性分布を示す。すなわち、光スイッチング層３，１３は、書込光の波長領域の光に対して感度を有し、該波長領域の光を吸収することによって、該書込光の照射強度分布に応じた電気的特性分布を示す。
【００３９】
図１において、光変調素子１００Ａの光スイッチング層３は、第１の波長域で照射される書込光の強度に応じて抵抗値を変化させるものであり、具体的には、例えば赤色の書込光を吸収することで抵抗値が下がるが、青色の書込光は透過するためこれによって抵抗値の変化が生じることはない。一方、光変調素子１００Ｂの光スイッチング層１３は、第１の波長域とは異なる第２の波長域で照射される書込光の強度に応じて抵抗値を変化させるものであり、具体的には、例えば青色の書込光を吸収することで抵抗値が下がるが、緑色及び赤色の光（読み出し光）は透過するためこれによって抵抗値の変化が生じることはない。ここで、第１の波長域は、５８０〜７００ｎｍであることが望ましく、６００〜７００ｎｍであることがより望ましい。また、第２の波長域は、４２０〜５８０ｎｍであることが望ましく、４３５〜５５０ｎｍであることがより望ましい。
【００４０】
上部電荷発生層３Ａ，１３Ａ及び下部電荷発生層３Ｃ，１３Ｃは、書込光を吸収して電荷を発生させる機能を有するものであり、電荷発生材料を含む。
【００４１】
当該電荷発生材料としては、金属又は無金属フタロシアニン化合物、ビス及びトリスなどアゾ化合物、ペリレン化合物、スクアリリウム化合物、アズレニウム化合物、アントロン化合物、ピリリウム化合物、多環キノン化合物、インジゴ顔料、縮合芳香族系顔料、キサンテン顔料、キナクリドン顔料、シアニン色素、ピロピロール色素などの有機材料等を用いることができる。
【００４２】
上部電荷発生層３Ａ及び下部電荷発生層３Ｃとしては、電荷発生材料としてフタロシアニン顔料を含むことが望ましく、上部電荷発生層１３Ａ及び下部電荷発生層１３Ｃとしては、電荷発生材料としてジブロモアントアントロンを含むことが望ましい。
【００４３】
当該フタロシアニン顔料としては、クロロガリウムフタロシアニン、ヒドロキシガリウムフタロシアニン、チタニルフタロシアニン、オキシチタニルフタロシアニン、及びジクロロスズフタロシアニン等を用いることができるが、（１）Ｘ線回折スペクトルにおけるブラッグ角(2θ±0.2°)がi）7.4°、16.6°、25.5°及び28.3°、ii）6.8°、17.3°、23.6°及び26.9°、又はiii）8.7°〜9.2°、17.6°、24.0°、27.4°及び28.8°に回折ピークを有する結晶構造のクロロガリウムフタロシアニン、（２）Ｘ線回折スペクトルにおけるブラッグ角(2θ±0.2°)がi）7.5°、9.9°、12.5°16.3°、18.6°、25.1°及び28.3°ii）7.7°、16.5°、25.1°及び26.6°、iii）7.9°、16.5°、24.4°及び27.6°、iv）7.0°、7.5°、10.5°、11.7°、12.7°、17.3°、18.1°、24.5°、26.2°及び27.1°、v）6.8°、12.8°、15.8°及び26.0°、又はvi）7.4°、9.9°、25.0°、26.2°及び28.2°に回折ピークを有する結晶構造のヒドロキシガリウムフタロシアニン、及び/又は（３）Ｘ線回折スペクトルにおけるブラッグ角(2θ±0.2°)がi）9.3°及び26.3°、又はii）9.5°、9.7°、11.7°、15.0°、23.5°、24.1°、及び27.3°に回折ピークを有する結晶構造のチタニルフタロシアニンの群より選ばれる１種以上のフタロシアニン顔料を用いることが本発明の効果をより顕著に奏する点で望ましい。
【００４４】
上部電荷発生層３Ａと下部電荷発生層３Ｃはキャリアと自由電子の発生が同程度生じることが必要であるため、波長、光量、電圧に対し同程度の感度が必要であり、上下とも同じ材料であることが望ましいが、同程度の感度であるなら材料が異なっていても良い。上部電荷発生層１３Ａ及び下部電荷発生層１３Ｃについても同様である。
【００４５】
電荷発生層の形成方法としては、真空蒸着法、スパッタ法、イオンプレーティング法、ＣＶＤ法などドライな膜形成法のほか、電荷発生材料及びバインダー樹脂を含む溶液あるいは分散液を用いるスピンコート法、ディップ法、バーコート法、ロールコート法、キャスティング法、ブレードコーティング法、スプレーコーティング法などウェットな膜形成法が適用可能である。上記溶液又は分散液を用いる場合、当該液中の電荷発生材料の濃度としては、１質量％以上２０質量％以下とすることが望ましく、１．５質量％以上５質量％以下とすることがより望ましい。
【００４６】
電荷発生層に用いるバインダー樹脂としては、例えば、ポリカーボネート樹脂、ポリビニルブチラール樹脂、ポリアリレート樹脂、ポリエチレン樹脂、ポリエステル樹脂、フェノキシ樹脂、塩化ビニル−酢酸ビニル樹脂、カルボキシル変性塩化ビニル−酢酸ビニル共重合体、ポリアミド樹脂（ナイロン樹脂を含む）、アクリル樹脂、ポリアクリルアミド樹脂、ポリビニルピリジン樹脂、セルロール樹脂、ウレタン樹脂、エポキシ樹脂、カゼイン、ポリビニルアルコール樹脂、ポリビニルピロリドン樹脂などが使用できる。また、カルボキシル変性塩化ビニル−酢酸ビニル共重合体は、ケトアルコールに可溶であり、かつ、電荷発生材料であるヒドロキシガリウムフタロシアニン等を良好に分散させるため、望ましいバインダー樹脂である。これらは単独で用いても２種以上を併用してもよい。
【００４７】
上記溶液又は分散液の溶媒としては、例えば、メタノール、エタノール、ｎ−プロパノール、ｉ−プロパノール、ｎ−ブタノール、ベンジルアルコール等のアルコール類、アセトン、メチルエチルケトン、シクロヘキサノン等のケトン類、ジメチルホルムアミド、ジメチルアセトアミド等のアミド類、ジメチルスルホキシド等のスルホキシド類、テトラヒドロフラン、ジオキサン、ジエチルエーテル、メチルセロソルブ、エチルセロソルブ等の環状又は鎖状のエーテル類、酢酸メチル、酢酸エチル、酢酸ｎ−ブチル等のエステル類、塩化メチレン、クロロホルム、四塩化炭素、クロロエチレン、トリクロロエチレン等の脂肪族ハロゲン化炭化水素類、リグロイン等の鉱油、ベンゼン、トルエン、キシレン等の芳香族炭化水素類、クロロベンゼン、ジクロロベンゼン等の芳香族ハロゲン化炭化水素類などが使用できる。
【００４８】
電荷発生層における電荷発生材料とバインダー樹脂の混合比（電荷発生材料／バインダー樹脂）は、１／１０以上２０／１以下の範囲が望ましく、１／１以上１０／１以下の範囲がより望ましい。
【００４９】
電荷発生層の膜厚は、１０ｎｍ以上１μｍ以下が望ましく、２０ｎｍ以上５００ｎｍ以下がより望ましい。１０ｎｍより薄いと光感度が不足し、かつ均一な膜の作製が難しくなり、１μｍより厚いと光感度は飽和し、膜内応力によってはがれやすくなる。
【００５０】
電荷輸送層３Ｂ，１３Ｂは、上部電荷発生層３Ａ，１３Ａ又は下部電荷発生層３Ｃ，１３Ｃで発生した電荷が注入されて、印加された電場方向にドリフトする機能を有するものであり、電荷輸送材料を含んで構成される。
【００５１】
当該電荷輸送材料は、正孔輸送材料としては、カルバゾール系、トリアゾール系、オキサジアゾール系、イミダゾール系、ピラゾリン系、ベンジルアミノ系ヒドラゾン、キノリン系ヒドラゾン、スチルベン系、トリフェニルアミン系、トリフェニルメタン系、ニトロフルオレノン系、トリニトロフルオレン系、ベンジジン系の化合物が挙げられ、電子輸送材料としては、キノン系、テトラシアノキノジメタン系、フルオレン系、キサントン系、及びベンゾフェノン系の化合物が挙げられる。
【００５２】
電荷輸送層３Ｂの電荷輸送材料としては、前記一般式（１）で示されるスチルベン化合物を含むことが望ましい。前記一般式（２）で示されるスチルベン化合物を含むことがより望ましく、前記構造式（III−１）、（III−２）及び（III−３）で示されるスチルベン化合物より選ばれる少なくとも１種以上のスチルベン化合物を含むことが本発明の効果をより顕著に奏する点で更に望ましい。
【００５３】
電荷輸送層３Ｂ，１３Ｂには、上記スチルベン化合物を電荷輸送材の５０質量％以上含んでいればよく、それ以外の電荷輸送材を混合しても差し支えない。上記スチルベン化合物を電荷輸送材の６０質量％以上含むことが望ましく、８０質量％以上含むことがより望ましい。
【００５４】
電荷輸送層３Ｂ，１３Ｂの形成方法としては、前述した電荷発生層の形成方法と同様の方法を適用することができる。電荷輸送材料及びバインダー樹脂を含む溶液又は分散液を用いる場合、当該液中の電荷輸送材料の濃度としては、５質量％以上５０質量％以下とすることが望ましく、１０質量％以上２０質量％以下とすることがより望ましい。
【００５５】
電荷輸送層に用いるバインダー樹脂としては、前述した電荷発生層に用いるバインダー樹脂と同様のものを使用できるが、ポリカーボネート樹脂が電荷輸送特性、強度、柔軟性、透明性の点で望ましい。
【００５６】
溶液又は分散液の溶媒としては、例えば、前述したケトン類、環状又は鎖状のエーテル類、脂肪族ハロゲン化炭化水素類、芳香族炭化水素類、芳香族ハロゲン化炭化水素類などが使用できる。
【００５７】
電荷輸送層３Ｂ，１３Ｂにおける電荷輸送材料とバインダー樹脂の混合比（電荷輸送材料／バインダー樹脂）は、１／１０以上１０／１以下の範囲が望ましく、３／７以上７／３以下の範囲がより望ましい。
【００５８】
電荷輸送層３Ｂ，１３Ｂの膜厚は、１μｍ以上１００μｍ以下が望ましく、１μｍ以上５０μｍ以下がより望ましく、３μｍ以上２０μｍ以下が更に望ましい。１μｍより薄いと、耐電圧が低くなり、信頼性確保が困難となり、１００μｍより厚いと機能素子としてのインピーダンスマッチングが困難となり、設計が難しくなる場合がある。
【００５９】
（機能層）
光スイッチング層３と表示層７の間には、任意の機能層を設けることができる。例えば、以下に説明する隔離層４、内部遮光層５、接着層６をそれぞれ設けることができる。あるいは、これらの複数の機能を兼ね備えた機能層を設けてもよい。このような機能層は電流の流れを著しく妨げない範囲で適用可能である。隔離層４、内部遮光層５、及び接着層６の順序は入れ替えてもよいが、隔離層４は光スイッチング層３に隣接していることが望ましい。光スイッチング層１３と表示層１７Ａ，１７Ｂの間においても同様である。図１及び図２においては、隔離層の図示を省略した。
【００６０】
（隔離層４）
隔離層４は、内部遮光層５又は接着層６の材質や形成方法によっては光スイッチング層３にダメージを与えることがあることから、これを防ぐために設けられる。
【００６１】
隔離層４の材料としては、水溶性樹脂、水／有機溶剤可溶樹脂、水系のエマルジョン・ディスパージョン・ラテックスなどが利用される。隔離層４には、例えば接着層６の接着剤に含まれる低分子非水成分や有機溶媒などの拡散を防ぐ目的があるため、有機溶媒に膨潤しにくい水溶性樹脂が最も望ましい。
【００６２】
水溶性樹脂としては、ポリビニルアルコール、メチルセルロースやエチルセルロース等のアルキルセルロース、カルボキシメチルセルロース、ヒドロキシメチルセルロース、ヒドロキシプロピルセルロース、ポリエチレンイミン、ポリアクリル酸、ポリアクリル酸塩、ポリアクリルアミド等のポリアクリル酸エステル、ポリエチレンオキシド、ポリビニルピロリドン、澱粉、カゼイン、にかわ、ゼラチン、アラビアゴム、グアーガム、アルギン酸塩、ローカストビーンガム、カラギーナン、タマリンド、ペクチンの他、水酸基、カルボキシル基、スルホン酸基、アミノ基等の親水性基を有するウレタン樹脂、エポキシ樹脂、アクリル樹脂などが利用できる。
【００６３】
水／有機溶剤可溶樹脂としては、エチレン−ビニルアルコール共重合体、ポリアクリルアミド、ポリエチレンイミン、ポリビニルピロリドン、ポリグリセリンや、水／有機溶剤に可溶な各種樹脂が利用できる。
【００６４】
水系のエマルジョン・ディスパージョン・ラテックスとしては、エチレン−酢酸ビニル共重合体、エチレン−塩化ビニル共重合体、ポリウレタン、ポリアクリレート、スチレン−ブタジエンゴム、ニトリル−ブタジエンゴムなどが利用できる。
【００６５】
（内部遮光層５，１５Ａ，１５Ｂ）
内部遮光層５，１５Ａ，１５Ｂは、書込光と読出光とを光学分離し、相互干渉による誤動作を防ぐと共に、表示時に表示媒体１００の非表示面側（基板１側）から入射する光と表示層７，１７Ａ，１７Ｂに表示された表示画像を光学分離し、画質の劣化を防ぐ目的で設けられる。読出光とは、表示媒体１００の表示面側（基板１９側）から表示層７，１７Ａ，１７Ｂを透過して内部遮光層５，１５Ａ，１５Ｂに入射する光であり、太陽光や室内光等が挙げられる。
【００６６】
内部遮光層５，１５Ａ，１５Ｂは、光スイッチング層３，１３それぞれの吸収波長の光について、吸収、遮光することが望ましく、内部遮光層５は、赤色の光を吸収・遮光する青色の遮光層とし、内部遮光層１５Ｂは、青色の光を吸収・遮光する赤色の遮光層であることが望ましい。内部遮光層１５Ａは、緑色及び赤色の読出光を透過すればよいため、黄色の遮光層又は透明でもよく、省略しても光学的には問題ない。
【００６７】
内部遮光層５、１５Ａ、１５Ｂに用いられる材料としては、所望の波長領域において遮光性能を有する材料であれば、特に限定されるものではなく、顔料を分散した樹脂、染料を溶解した樹脂、染料で染色した樹脂などが利用される。この顔料としては、例えばカドミウム系、クロム系、コバルト系、マンガン系、カーボン系などの無機顔料、アゾ系、アントラキノン系、インジゴ系、トリフェニルメタン系、ニトロ系、フタロシアニン系、ペリレン系、ピロロピロール系、キナクリドン系、多環キノン系、スクエアリウム系、アズレニウム系、シアニン系、ピリリウム系、アントロン系などの有機顔料などが利用できる。
染料としては、ニトロソ染料、ニトロ染料、アゾ染料、スチルベンアゾ染料、ジフェニルメタン染料、キサンテン染料、アクリジン染料、キノリン染料、ポリメチン染料、チアゾール染料、インドフェノール染料、アジン染料、オキサジン染料、チアジン染料、硫化染料、アントラキノン染料、インジゴイド染料などが利用できる。
【００６８】
これらの顔料を分散する樹脂、または染料を溶解する樹脂としては、塗布した際の塗膜に皮膜形成能を持たせるために、重合度が１０００以上３０００以下の水溶性樹脂が利用される。この水溶性樹脂としては、例えば、完全けん化又は部分けん化ポリビニルアルコール、水溶性ポリビニルアセタール、水溶性ポリビニルホルマール、ポリアクリルアミド、ポリビニルピロリドン、ポリ（メタ）アクリル酸、水溶性ポリ（メタ）アクリル酸共重合体、ポリアルキレンオキサイド、水溶性ポリエステル、ポリエチレングリコール、及び水溶性マレイン酸樹脂等が挙げられるが、この中でもポリビニルアルコールや、水溶性ポリビニルアセタール、水溶性ポリビニルホルマール等のポリビニルアルコール誘導体が特に望ましい。
【００６９】
内部遮光層５，１５Ａ，１５Ｂの形成方法としては、スクリーン印刷、凸版印刷、凹版印刷、平板印刷、フレクソ印刷などの印刷法や、スピンコート法、バーコート法、ディップコート法、ロールコート法、ナイフコート法、ダイコート法などの塗布法が挙げられる。
【００７０】
内部遮光層５，１５Ａ，１５Ｂの膜厚は、１μｍ以上１０μｍ以下とすることが望ましい。また、内部遮光層５，１５Ａ，１５Ｂは、絶縁性の層として構成されることが望ましい。
【００７１】
（接着層６，１６）
接着層６は、基板１及び９それぞれに形成した各層を貼り合わせる際に、また、接着層１６は、基板１１及び１９それぞれに形成した各層を貼り合わせる際に、凹凸吸収および接着の役割を果たす目的で設けられる。
【００７２】
接着層６，１６は、ガラス転移点の低い高分子材料からなり、熱や圧力によって貼り合わせる対象となる層（本実施の形態では、例えば内部遮光層５と表示層７）を密着・接着させる材料が選択される。また、本実施の形態では、接着層６，１６は、絶縁性の層として構成されることが望ましい。
【００７３】
接着層６，１６の材料としては、アクリレート系、ウレタン系、シアノアクリレート系、シリコーン系、イソプレンなどのゴム系、エチレン−酢酸ビニル共重合体など、公知の接着剤が利用される。接着剤のタイプは、２液硬化型、熱硬化型、湿気硬化型、紫外線硬化型、ホットメルト型、感圧型（粘着剤）など特に限定されない。
【００７４】
（表示層７，１７Ａ，１７Ｂ）
表示層７は、電極８と光スイッチング層３との間に設けられ、表示層１７Ａ，１７Ｂは、電極１８と光スイッチング層１３との間に設けられ、それぞれ特定波長域の光の反射率あるいは吸収率を制御することが可能である。液晶としては、ネマチック液晶、カイラルネマチック液晶、スメクチックＡ液晶、カイラルスメクチック液晶、ディスコチック液晶を用いることができる。
【００７５】
表示層７，１７Ａ，１７Ｂは、メモリ性のある表示層であることが望ましい。
メモリ性のある表示層７，１７Ａ，１７Ｂとしては、例えば、メモリ性のある液晶表示層を挙げることができる。メモリ性のある液晶とは、液晶を電圧印加により配向制御した後、電圧印加を解除した後も、一定時間、液晶の配向が保たれる特徴を持った液晶である。例えば、ポリマー分散型液晶（ＰＤＬＣ）やカイラルスメクチックＣ相等の強誘電性液晶、あるいはコレステリック液晶等である。また、これらをカプセル化した液晶層でも適用可能である。メモリ性を有する液晶は、そのメモリ性ゆえに、画像表示保持のための電力を必要とせず、また、表示媒体１００を光書込み装置から分離して使用することを可能とする。なお、メモリ性のある表示層７，１７Ａ，１７Ｂとしては、液晶表示層以外に、エレクトロクロミック素子、電気泳動素子、電界回転素子を挙げることができる。
【００７６】
例えば、表示層７，１７Ａ，１７Ｂは、それぞれ赤色、青色、緑色の光を選択反射するコレステリック液晶からなり、それぞれ反射状態又は透過状態に配向を変調（スイッチング）することにより、赤色、青色、緑色の読出光を反射する。
【００７７】
コレステリック液晶として使用可能な具体的な液晶としては、シアノビフェニル系、フェニルシクロヘキシル系、フェニルベンゾエート系、シクロヘキシルベンゾエート系、アゾメチン系、アゾベンゼン系、ピリミジン系、ジオキサン系、シクロヘキシルシクロヘキサン系、スチルベン系、トラン系など公知のネマチック液晶に、コレステロール誘導体や２−メチルブチル基などの光学活性化合物等から成るカイラル剤を添加したもの、あるいは単独で不斉炭素を持ち液晶組成物自身が光学活性を示すコレステリック液晶が挙げられる。コレステリック液晶は単独化合物でもよく、単独では液晶性を示さない化合物を複数含む混合物であってもよい。
【００７８】
また、本実施形態においては、光スイッチング層３，１３と表示層７，１７Ｂとを接続する場合において、これらを前述の接着層６により一体化させて光書込型表示媒体１００とすることが好ましい。一体化させることにより光スイッチング層３と表示層７との接続を安定化させることができる。一体化した光書込型表示媒体１００は、光書込み装置から分離させることが可能となるため、表示媒体１００を、例えば配布することが可能になる。
【００７９】
（光書込型表示媒体の製造）
本実施の形態に係る光書込型表示媒体１００は、下記の手順で製造される。
まず、光変調素子１００Ａは下記のようにして形成する。
基板１上に形成された電極２上に、下部電荷発生層３Ｃ、電荷輸送層３Ｂ、上部電荷発生層３Ａを順次積層することにより、光スイッチング層３を形成する。そして、光スイッチング層３上に内部遮光層５及び接着層６を順次形成した積層体Ａを形成する。
この時、場合によっては、光スイッチング層３と内部遮光層５との間に隔離層４を形成してもよい。
一方、基板９上に形成された電極８上に、表示層７を形成し積層体Ｂを形成する。
次に、積層体Ａの接着層６と積層体Ｂの表示層７とが接触するように、積層体Ａと積層体Ｂとを重ね合わせて積層体Ｃを形成する。
さらに、別途、基板上に外部遮光層１０及び接着層を積層した積層体Ｄを形成し、この接着層を、上記積層体Ｃの基板１に張り合わせることによって、光変調素子１００Ａを形成する。積層体Ｄの基板は除去してもよい。
【００８０】
次いで、光変調素子１００Ｂは、下記のようにして形成する。
光変調素子１００Ａと同様にして、光スイッチング層１３を形成し、さらに、内部遮光層１５Ｂ、接着層１６を順次積層し、積層体Ａ’を形成する。
一方、基板１９上に形成された電極１８上に、表示層１７Ａ、内部遮光層１５Ａ、表示層１７Ｂを積層し、積層体Ｂ’を形成し、光変調素子１００Ａの場合と同様に、積層体Ａ’と積層体Ｂ’とを張り合わせて光変調素子１００Ｂを形成する。
【００８１】
形成した光変調素子１００Ａと光変調素子１００Ｂとを張り合わせて積層することにより、表示媒体１００が製造される。
【００８２】
（光書込型表示装置の構成）
図２は、本発明の実施の形態に係る光書込型表示装置の構成例を示す概略図である。
【００８３】
光書込型表示装置２００は、前述の光書込型表示媒体１００と、当該表示媒体１００に光書込みを行う書込装置（少なくとも光照射部２０１、電圧印加部２０２、制御部２０３を有する）とを備える。
【００８４】
（書込装置）
書込装置は、表示媒体１００に画像を書込む装置であり、例えば、表示媒体１００に対して書込光を走査露光する露光装置（光照射部２０１）、表示媒体１００の電極２と電極８との電極間に電圧を印加する電圧印加部２０２、及び光照射部２０１と電圧印加部２０２とに電気的に接続され、これらを制御する制御部２０３を含んで構成されている。
【００８５】
露光装置（光照射部２０１）は、表示媒体１００の非表示面側から外部遮光層１０を介して光スイッチング層３，１３へ向かって書込光を照射する光源と、光源を表示媒体１００の全領域に対して走査駆動する駆動部とを含んで構成されている。
【００８６】
光源としては、制御部２０３からの入力信号に基づいて、表示媒体１００の光スイッチング層３へ所望の書込光（スペクトル・強度・空間周波数）を照射するものであれば、特に制限されない。例えば、蛍光管、キセノンランプ、ハロゲンランプ、水銀ランプ、ＬＥＤランプ等の光源を使用できる。
【００８７】
青色及び赤色の２色の書込光を表示媒体１００の光照射側（図１における下側）に照射するように構成されることが望ましい。この書込光は、２色同時に照射してもよいし、別々に照射してもよい。書き込み時間の短縮化の観点からは、２色同時に照射することが望ましい。
【００８８】
電圧印加部２０２は、制御部２０３からの入力信号に基づいて、光変調素子１００Ａの電極２と電極８との電極間、及び光変調素子１００Ｂの電極１２と電極１８との電極間に、該入力信号に応じた極性及び電圧値の電圧を、該入力信号に応じた時間、印加するものであればよい。この電圧印加部２０２としては、例えばバイポーラ高電圧アンプ等が用いられる。
【００８９】
電圧印加部２０２による表示媒体１００への電圧印加は、具体的には、接触端子（給電端子）を介して、電極２及び電極８間、並びに電極１２及び電極１８間になされる。ここで、接触端子とは、電圧印加部２０２及び電極２，８又は電極１２，１８に接触して、両者の導通を行う部材であり、高い導電性を有し、電圧印加部２０２及び電極２，８，１２，１８との接触抵抗が小さいものが選択される。なお、接触端子は、表示媒体１００と書込装置とを分離できるように、電極２，８，１２，１８と、電圧印加部２０２のどちらか、あるいは両者から分離できる構造であることが望ましい。
【００９０】
制御部２０３は、図示を省略するＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）等から構成されており、ＲＯＭに格納されたプログラムにしたがって書込装置の装置各部を制御し、無線回線又は有線回線を介して外部装置等から取得した画像データに応じた画像を表示媒体１００に表示するように、露光装置（光照射部２０１）及び電圧印加部２０２を制御する。
【００９１】
表示媒体１００は、書込装置と一体化された構成であってもよいし、書込装置と分離可能に構成されていてもよい。表示媒体１００を書込装置に対して分離可能に構成する場合には、例えば、表示媒体１００を、図示を省略するスロット等に装着することで、表示媒体１００の電極２及び電極８並びに電極１２及び電極１８が電圧印加部２０２から電圧印加可能に接続されると共に、表示媒体１００が、表示媒体１００の非表示面側から光スイッチング層３，１３の電荷発生層３Ａ，１３Ａへ向かって露光装置から書込光の照射可能な状態とされるように構成すればよい。
【００９２】
上記のように、表示媒体１００を書込装置に対して分離可能に構成した場合には、表示媒体１００のみを単体で配布することが容易とされると共に、閲覧、回覧、配布等に容易に供される。また、表示媒体１００を再度、書込装置のスロットに装着することで、新たな画像の書き込みや書き込んだ画像の消去も可能とされる。
【００９３】
（光書込型表示装置の動作）
上記のように構成された表示装置２００においては、書込対象の画像の画像データに応じて露光装置（光照射部２０１）及び電圧印加部２０２が制御部２０３により制御されることによって、表示媒体１００に画像が書き込まれる。具体的には、制御部２０３の制御によって、電圧印加部２０２から電極２及び電極８間並びに電極１２及び電極１８間に電圧が印加されると共に、露光装置（光照射部２０１）の駆動部において光源を表示媒体１００に表示される画像の各画素に対応する位置へ移動させて、移動先において、画像に応じて光源からの書込光を表示媒体１００の非表示面側から照射する。これによって、表示媒体１００に画像が書き込まれる。
【００９４】
ここで、表示媒体１００には外部遮光層１０が設けられているため、書込光は、この外部遮光層１０を介して光スイッチング層３，１３へ向かって照射される。また、表示媒体１００に入射する太陽や蛍光灯等の光は、外部遮光層１０によって遮光されて光スイッチング層３，１３へ到達することが抑制される。このため、耐光性に優れた表示媒体１００が提供され、光スイッチング層３，１３の外光による光劣化が抑制される。
【００９５】
次に実施例により本発明を説明するが、本発明はこれらの実施例により限定されるものではない。
【実施例】
【００９６】
（実施例１）
図１に示す光変調素子１００Ａを以下のとおり作製した。
まず、ポリエチレンテレフタレート（ＰＥＴ）（基板１）（厚さ１２５μｍ）上に形成されたＩＴＯ膜（電極２）（厚さ８００Å）上に、下部電荷発生層３Ｃを形成した。電荷発生材料としてクロロガリウムフタロシアニン（Ｘ線回折スペクトルのブラック角（2θ±0.2°）が、7.4°、16.6°、25.5°及び28.3°に回折ピークを有するもの）を用い、また、バインダー樹脂としてポリビニルブチラール（積水化学社製、エスレックＢＸ−５）を用い、これらの質量比率を１：１として、ブタノールを用いてダイノーミルで分散させ、４質量％のブタノール分散液（塗布液Ａ）を調製した。上記ＩＴＯ膜上に、塗布液Ａをスピンコート法により塗布後、乾燥させ、膜厚０．２μｍの下部電荷発生層３Ｃを形成した。
【００９７】
次に、この下部電荷発生層３Ｃの上に電荷輸送層３Ｂを形成した。具体的には、まず、電荷輸送材料として、下記の構造式で示されるベンジジン化合物を用い、また、バインダー樹脂として、ポリカーボネート｛ビスフェノール−Ｚ、（ポリ（４，４’−シクロヘキシリデンジフェニレンカーボネート））｝を用い、これらの質量比率を２：３として混合した後、これをモノクロロベンゼンに溶解させ１０質量％の溶液（塗布液Ｂ）を調製した。この塗布液Ｂを、下部電荷発生層３Ｃ上にスピンコート法を用いて塗布乾燥し、膜厚６．５μｍの電荷輸送層３Ｂを形成した。
【化４】
2011053482.tif 000006
【００９８】
次に、この電荷輸送層３Ｂの上に、上部電荷発生層３Ａを形成した。具体的には、前記塗布液Ａを、スピンコート法を用いて塗布乾燥し、膜厚０．２μｍの上部電荷発生層３Ａを形成した。
以上のようにして、光スイッチング層３を形成した。
【００９９】
次に、前記形成した光スイッチング層３上に、内部遮光層５を形成した。具体的には、青色顔料としてピグメントブルー15：6、バインダー樹脂として、ポリビニルアルコール（クラレ社製、ポバール２１７ＥＥ）を１：１の質量比率になるように水に分散し、１０質量％の水分散液（塗布液Ｄ）を調製し、光スイッチング層上３にアプリケーターを用いて塗布後、乾燥し、膜厚３μｍの内部遮光層５を形成した。
【０１００】
次に、内部遮光層５の上に、２液型ポリウレタン系接着剤である商品名：タケラックＡ３１５/商品名：タケネートＡ５０（武田薬品工業社製）を８：１の質量比で混合した酢酸ブチル溶液を塗布乾燥し、膜厚１．２μｍの接着層６を形成した。
【０１０１】
以上のようにして、積層体Ａを形成した。
【０１０２】
一方、ポリエチレンテレフタレート（ＰＥＴ）（基板９）（厚さ１２５μｍ）上に形成されたＩＴＯ膜（電極８）（厚さ８００Å）上に、表示層（液晶）７（厚さ５０μｍ）を形成した。
【０１０３】
具体的には、正の誘電率異方性を有するネマチック液晶Ｅ８（メルク社製）７４．８質量部に、カイラル剤ＣＢ１５（ＢＤＨ社製）２１質量部とカイラル剤Ｒ１０１１（メルク社製）４．２質量部とを加熱溶解し、その後、室温に戻して、ブルーグリーンの色光を選択反射するカイラルネマチック液晶を得た。
【０１０４】
このブルーグリーンカイラルネマチック液晶１０質量部に、キシレンジイソシアネート３モルとトリメチロールプロパン１モルとの付加物（武田薬品工業製、Ｄ−１１０Ｎ）３質量部と酢酸エチル１００質量部とを加えて均一溶液とし、油相となる液を調製した。一方、ポリビニルアルコール（クラレ社製、ポバール２１７ＥＥ）１０質量部を、熱したイオン交換水１０００質量部に加えて攪拌後、放置冷却することによって，水相となる液を調製した。
【０１０５】
次に、スライダックで３０Ｖ交流を与えた家庭用ミキサーによって、前記油相１０質量部を前記水相１００質量部中に１分間乳化分散して、水相中に油相液滴が分散した水中油エマルジョンを調製した。この水中油エマルジョンを６０℃のウォーターバスで加熱しながら２時間攪拌し、界面重合を完了させて、液晶マイクロカプセルを形成した。得られた液晶マイクロカプセルの平均粒径をレーザー粒度分布計によって測定したところ、約１２μｍと見積もられた。
【０１０６】
得られた液晶マイクロカプセル分散液を、網目３８μｍのステンレスメッシュを通して濾過後、一昼夜放置し、乳白色の上澄みを取り除くことにより、液晶マイクロカプセルからなる固形成分約４０質量％のスラリーを得た。この得られたスラリーに、その固形成分の質量に対して２／３となる量のポリビニルアルコールを含むポリビニルアルコール１０質量％の溶液を加えることにより塗布液Ｃを調製した。
【０１０７】
上記ＩＴＯ膜（電極８）上に、上記塗布液Ｃを♯４４のワイヤーバーで塗布することにより表示層（液晶）７（厚さ５０μｍ）を形成した。
【０１０８】
以上のようにして、積層体Ｂを形成した。
【０１０９】
次に、上記積層体Ａと上記積層体Ｂとを、接着層６と表示層７とが接するように密着させて、７０℃でラミネートを行い、積層体Ｃとした。
【０１１０】
次に、外部遮光層１０を以下のようにして作製した。
４３５ｎｍ以下に吸収を有する色材及びバインダ樹脂としてのポリエステル樹脂を１：２．５の質量比率でシクロペンタノンに分散し、２５質量％のシクロペンタノン塗布液を調整した。そして、ＰＥＴ基板（東レハイーム、厚さ１２５μｍ）上に、上記塗布液をギャップ１５０μｍのアプリケーターを用いて塗布後、乾燥し、膜厚１４μｍの外部遮光層１０を作製した。
【０１１１】
次に、作製した積層体Ｃの、基板１の外面の４辺に、接着層として、完全水性型ドライラミネート接着剤であるディックドライ（大日本インキ化学工業社製、ＷＳ―３２１Ａ／ＬＤ−５５）を塗布乾燥して、膜厚４.０μｍの接着層を形成した。そして、この形成した接着層と、作製した外部遮光層１０とが接するように重ね合わせて密着させて、７０℃でラミネートを行なうことによって、光変調素子１００Ａを作製した。
【０１１２】
外部遮光層１０の３００ｎｍ以上４３５ｎｍ以下の全波長域における吸光度は、４以上であった。
【０１１３】
（比較例１）
実施例１で作製した光変調素子１００Ａにおいて、外部遮光層１０を設けない以外は、実施例１と同じ方法、材料、及び条件で光変調素子（比較例１）を作製した。
【０１１４】
（実施例２）
実施例１で作製した光変調素子１００Ａにおいて、電荷輸送層３Ｂの電荷輸送材料として、前記構造式で示されるベンジジン化合物に替えて、下記の構造式で示されるスチルベン化合物（前述の構造式（III−２））を用いた以外は、実施例１と同じ方法、材料、及び条件で光変調素子（実施例２）を作製した。
【化５】
2011053482.tif 000007
【０１１５】
（比較例２）
実施例２で作製した光変調素子１００Ａにおいて、外部遮光層１０を設けない以外は、実施例２と同じ方法、材料、及び条件で光変調素子（比較例２）を作製した。
【０１１６】
（耐光性評価）
上記実施例１〜２及び比較例１〜２で作製した光変調素子の各々について、以下のようにして耐光性の評価を行った。
すなわち、上記実施例１〜２、及び比較例１〜２で作製した光変調素子の各々について、光変調素子を駆動することにより、耐光性の評価を行った。具体的には、各媒体について、２５℃、５０％ＲＨの環境下で、電極２，８間に３００Ｖの駆動電圧を印加するとともに、１５００μＷ/ｃｍ２、６６０ｎｍの露光光を０．１秒間照射した後に、該駆動電圧を解除することによって書込みを行い、白色表示した時の反射率を、ミノルタ製ＣＭ−２２０２を用いて測定した。
【０１１７】
その結果、実施例１〜２及び比較例１〜２ともに約３５％の反射率の変化が見られた。このため、実施例と比較例では初期状態（光暴露する前の状態）では、違いは確認できなかった。
【０１１８】
次に、上記実施例１〜２、比較例１〜２で作製した光変調素子の各々について、２５℃、５０％ＲＨの環境下において、擬似太陽光（キセノンランプ/約１０万ルクス）で光スイッチング層３の外部遮光層１０側を光暴露した後に、初期と同様の測定条件で反射率を測定した。そして、擬似太陽光による光暴露前後の反射率を「１」として、光暴露後の反射率の割合を相対反射率として求め、耐光性を評価した。結果を図３（実施例１及び比較例１）及び図４（実施例２及び比較例２）に示す。
図３及び図４より、所定の外部遮光層１０を設けた実施例１〜２では、比較例１〜２と比較して、擬似太陽光下での耐光性が大幅に向上していることが判る。
【０１１９】
また、図３及び図４より、電荷輸送層３Ｂの電荷輸送材料に所定のスチルベン化合物を用いた場合、外部遮光層１０を設けただけの場合に比べて、更に耐光性が向上することが判る。
【符号の説明】
【０１２０】
１…基板、２…電極、３…光スイッチング層、３Ａ…上部電荷発生層、３Ｂ…電荷輸送層、３Ｃ…下部電荷発生層、４…隔離層、５…内部遮光層、６…接着層、７…表示層、８…電極、９…基板、１０…外部遮光層、１１…基板、１２…電極、１３…光スイッチング層、１３Ａ…上部電荷発生層、１３Ｂ…電荷輸送層、１３Ｃ…下部電荷発生層、１５Ａ，１５Ｂ…内部遮光層、１６…接着層、１７Ａ，１７Ｂ…表示層、１８…電極、１９…基板、１００…光書込型表示媒体、２００…光書込型表示装置、２０１…光照射部、２０２…電圧印加部、２０３…制御部
【図１】
2011053482.tif 000011
【図２】
2011053482.tif 000012
【図３】
2011053482.tif 000013
【図４】
2011053482.tif 000014